(57)【要約】【課題】  使用する場所が高い湿度下である場合においては、水性系塗布液は十分に塗布できないばかりか、塗布液の乾燥が遅く、不十分な効果しか得られなかった。  本発明は目地の汚れやかびを完全に隠蔽することができ、目地の再汚染化やかびの発生を長期に渡って防止できる油性の塗布液を提供する。【解決手段】  酸化チタン、炭素数６〜１３のパラフィン系炭化水素及び／又はアルキルシクロヘキサンからなる有機溶剤、前記有機溶剤に可溶な樹脂、Ｎ−ｎ−ブチル−１，２ベンズイソチアゾリン−３−オン、２−ｎ−オクチル−４−イソチアゾリン−３−オン、４，５−ジクロロ−２−ｎ−オクチル−４−イソチアゾリン−３−オンから選ばれる１又は２以上の防かび剤を少なくとも含有してなる目地用塗布液。【特許請求の範囲】
【請求項１】
酸化チタン、炭素数６〜１３のパラフィン系炭化水素及び／又はアルキルシクロヘキサンからなる有機溶剤、前記有機溶剤に可溶な樹脂、Ｎ−ｎ−ブチル−１，２ベンズイソチアゾリン−３−オン、２−ｎ−オクチル−４−イソチアゾリン−３−オン、４，５−ジクロロ−２−ｎ−オクチル−４−イソチアゾリン−３−オンから選ばれる１又は２以上の防かび剤を少なくとも含有してなる目地用塗布液。
【発明の詳細な説明】
【技術分野】
【０００１】
本発明は、浴室や洗面所等のタイルの目地に発生する汚れやかびを防ぎ、かつ、修繕するための目地用塗布液に関するものである。
【背景技術】
【０００２】
浴室や洗面所ではモルタルなどの貼り付け材でタイルを貼付することが多く、タイルとタイルの間には目地と呼ばれる継ぎ目ができあがる。当該目地は、長期間の使用によって、石鹸カス、垢などの汚れが染着したり、換気が不十分で湿気が多くなるとかびが発生する問題があった。
かびが発生してしまったら、漂白殺菌作用のある塩素系洗剤などで拭き取ることが必要であって、また、予防には消毒用アルコ−ルを塗っておくなどの対策が取られていた。 
しかし、塩素系洗剤は一般に強力なため、タイルや目地を傷めるだけでなく、健康上換気を十分に行なわなければならないなど取り扱いは十分注意する必要があった。
また、染着してしまった汚れには塩素系洗剤の漂白効果だけでは十分ではなかった。
このような問題を解決する為に、特開平９−２９１２３１号、特開２０００−１６０８２６号、特開２０００−２３０１５３号等が提案されている。
【０００３】
【特許文献１】特開平９−２９１２３１号公報
【特許文献２】特開２０００−１６０８２６号公報
【特許文献３】特開２０００−２３０１５３号公報
【発明の開示】
【発明が解決しようとする課題】
【０００４】
しかしながら、従来の発明は上記問題点を解決するにあたって不十分な効果しか得られなかった。特に、使用する場所が高い湿度下である場合においては、水性系塗布液は十分に塗布できないばかりか、塗布液の乾燥が遅く、不十分な効果しか得られなかった。
そこで、本発明は目地の汚れやかびを完全に隠蔽することができ、目地の再汚染化やかびの発生を長期に渡って防止できる油性の塗布液を提供するものである。
【課題を解決するための手段】
【０００５】
前記課題を解決する為に、酸化チタン、炭素数６〜１３のパラフィン系炭化水素及び／又はアルキルシクロヘキサンからなる有機溶剤、前記有機溶剤に可溶な樹脂、Ｎ−ｎ−ブチル−１，２ベンズイソチアゾリン−３−オン、２−ｎ−オクチル−４−イソチアゾリン−３−オン、４，５−ジクロロ−２−ｎ−オクチル−４−イソチアゾリン−３−オンから選ばれる１又は２以上の防かび剤を少なくとも含有してなる目地用塗布液を提供する。
【発明の効果】
【０００６】
本発明により、浴室や洗面所等の湿度の高い場所のタイル目地であっても、全く問題なく塗布可能であって、目地に塗布液が強く密着し、手指等で擦っても容易に剥がれることがなく、かつ、目地の汚れやかびを完全に隠蔽することができ、目地の再汚染化やかびの発生を長期に渡って防止できる油性の塗布液を得ることができた。
【発明を実施するための最良の形態】
【０００７】
以下、本発明を詳細に説明する。
本発明では防かび材の１つとして酸化チタンを用いる。酸化チタンにはアナターゼ・ルチル・ブルカイトの３種類の結晶形態が知られており、本発明ではこの中から１種又は２種以上を混合して用いることができる。特に、アナターゼ型とルチル型を併用した場合に最も効果が高い。酸化チタンの合計量は塗布液全量に対して、０．１〜７５重量％を用いることができ、５〜６０重量％が特に好ましい。
目地の色彩が白色であることが多く、酸化チタン自体の色彩と同一色であるので、本発明では他の着色剤は特に必要としないが、目地の色彩に合わせて一般に市販されている顔料や染料を配合することを妨げるものではない。顔料としては、例えば、縮合アゾ系、フタロシアニン系、キナクリドン系、アンスラキノン系、ジオキサジン系、インジゴ・チオインジゴ系、ベリノン・ベリレン系、イソインドレノン系、アゾメチレンアゾ系、ジケトピロロピロール系などの有機顔料や、カーボンブラック、マイカ、チタン白、パール顔料、酸化鉄・アルミニウム粉・真鍮等金属顔料などの無機顔料を用いることができる。染料としては、モノアゾ系、ジスアゾ系、金属錯塩型モノアゾ系、アントラキノン系、フタロシアニン系、トリアリルメタン系などを例示することができ、また、酸性染料の親水基をカチオン活性剤・樹脂塩基・アミン・塩基性染料等の疎水基で置換した造塩タイプ油溶性染料、直接染料の親水基をカチオン活性剤・樹脂塩基・アミン・塩基性染料等の疎水基で置換した造塩タイプ油溶性染料、塩基性染料の親水基をアニオン活性剤・樹脂酸・酸性染料・直接染料等の疎水基で置換した造塩タイプ油溶性染料も使用することができる。着色剤は色目に合わせて任意に配合することができる。
【０００８】
有機溶剤は、炭素数６〜１３のパラフィン系炭化水素、炭素数６〜１３のイソパラフィン系炭化水素、アルキルシクロヘキサンの中から選択できる。
炭素数６〜１３のパラフィン系炭化水素とは、具体的には、ノルマルヘキサン、ノルマルヘプタン、ノルマルオクタン、ノルマルノナン、ノルマルデカン、ノルマルウンデカン、ノルマルドデカン、ノルマルトリデカンを指し、炭素数６〜１３のイソパラフィン系炭化水素とは、具体的には、イソヘキサン、イソヘプタン、イソオクタン、イソノナン、イソデカン、イソウンデカン、イソドデカン、イソトリデカンを指し、また、アルキルシクロヘキサンとは、具体的には、メチルシクロヘキサン、エチルシクロヘキサン、プロピルシクロヘキサン等を指す。
本発明では、前記溶剤のなどから任意に選択することができ、単独溶剤又は２種類以上の混合溶剤を用いることができるが、その中でも、炭素数６〜１３のイソパラフィン系炭化水素である、イソヘキサン、イソヘプタン、イソオクタン、イソノナン、イソデカン、イソウンデカン、イソドデカン、イソトリデカンが最も好ましく用いられる。
有機溶剤はインキ全量に対して、１０〜９９重量％を用いることができ、２０〜５０重量％が特に好ましい。
【０００９】
樹脂は、前記溶剤に可溶な樹脂を用い、ロジン樹脂、エステル樹脂、セルロース樹脂、アルデヒド樹脂、フェノール樹脂、ケトン樹脂、石油樹脂、水添石油樹脂等を用いることができるが、特に、シクロヘキサノン系アルデヒド樹脂、ケトンホルムアルデヒド樹脂、アルキルフェノール樹脂、石油樹脂、水添石油樹脂が好ましく用いられる。
樹脂はインキ全量に対して、０．１〜５０重量％を用いることができ、１〜４０重量％が特に好ましい。
【００１０】
また、本発明には特定の防かび剤を必須構成要素とする。すなわち、Ｎ−ｎ−ブチル−１，２ベンズイソチアゾリン−３−オン、２−ｎ−オクチル−４−イソチアゾリン−３−オン、４，５−ジクロロ−２−ｎ−オクチル−４−イソチアゾリン−３−オンから選ばれる１又は２以上の防かび剤を用いることが必須である。
Ｎ−ｎ−ブチル−１，２ベンズイソチアゾリン−３−オンは、１，２ベンズイソチアゾリン−３−オンの窒素原子にノルマルブチル基が配位した構造をとる防腐防かび剤であるが、高温多湿の状況においても極めて少量で十分な効果を発生すると共に、本発明の酸化チタンや溶剤に対して、相溶性に優れ、化学変化等の影響を受けることがなく、安定的に長期間に渡って効果を得ることが可能である。
また、２−ｎ−オクチル−４−イソチアゾリン−３−オン、及び、４，５−ジクロロ−２−ｎ−オクチル−４−イソチアゾリン−３−オンも高温多湿の状況においても少量で十分な効果を発生すると共に、本発明の酸化チタンや溶剤に対して、相溶性に優れ、化学変化等の影響を受けることがなく、安定的に長期間に渡って効果を得ることが可能である。
前記防かび剤は１種又は２種以上を併用して用いることができ、その総量は塗布液全量に対して０．００１重量％〜１０重量％を用いることができ、０．００５重量％〜０．５重量％の範囲が特に好ましい結果を示す。
【００１１】
また、本発明では、酸化チタンのスチレン系高分子などの分散剤や、シリカ・ケイ酸アルミなどの沈降防止剤などの添加剤を更に配合することもできる。
【実施例】
【００１２】
以下、本発明の実施例を説明する。
（実施例１）
ルチル型酸化チタン                                              ３７．００重量％
メチルシクロヘキサン                                            ２７．９７重量％
イソデカン                                                      １０．００重量％
水添石油樹脂                                                    １８．００重量％
Ｎ−ｎ−ブチル−１，２ベンズイソチアゾリン−３−オン              ０．０３重量％
含水ケイ酸アルミニウム                                            ７．００重量％
以上の物質を混合し、白色の塗布液を得た。
【００１３】
（実施例２）
ルチル型酸化チタン                                              ３４．００重量％
アナターゼ型酸化チタン                                            ２．００重量％
カーボンブラック                                                  １．００重量％
メチルシクロヘキサン                                            ２７．９０重量％
イソデカン                                                      １０．００重量％
水添石油樹脂                                                    １５．００重量％
アルキルフェノール樹脂                                            ３．００重量％
Ｎ−ｎ−ブチル−１，２ベンズイソチアゾリン−３−オン              ０．１０重量％
含水ケイ酸アルミニウム                                            ７．００重量％
以上の物質を混合し、灰色の塗布液を得た。
【００１４】
以下、本発明の実施例を説明する。
（実施例３）
ルチル型酸化チタン                                              ３５．００重量％
アナターゼ型酸化チタン                                            ２．００重量％
メチルシクロヘキサン                                            ２７．９７重量％
デカン                                                          １０．００重量％
水添石油樹脂                                                    １８．００重量％
４，５−ジクロロ−２−ｎ−オクチル−４−イソチアゾリン−３−オン  ０．０３重量％
含水ケイ酸アルミニウム                                            ７．００重量％
以上の物質を混合し、白色の塗布液を得た。
【００１５】
（実施例４）
ルチル型酸化チタン                                              ３４．００重量％
アナターゼ型酸化チタン                                            ２．００重量％
カーボンブラック                                                  １．００重量％
メチルシクロヘキサン                                            ２７．９０重量％
デカン                                                          １０．００重量％
水添石油樹脂                                                    １５．００重量％
アルキルフェノール樹脂                                            ３．００重量％
２−ｎ−オクチル−４−イソチアゾリン−３−オン                    ０．０５重量％
４，５−ジクロロ−２−ｎ−オクチル−４−イソチアゾリン−３−オン  ０．０５重量％
含水ケイ酸アルミニウム                                            ７．００重量％
以上の物質を混合し、灰色の塗布液を得た。
【００１６】
実施例１、実施例２、実施例３、実施例４及び特開平９−２９１２３１号の実施例を比較例１として、バルブ部材を内蔵するペン芯ノック式筆記具にそれぞれ充填して塗布試験を行なった。
1.塗布性：室温２５℃・湿度８０％の浴室でタイル目地に塗布液を筆記して性能を調べた。
◎：瞬時に塗布液が乾燥した。
×：塗布液が十分に乾燥しなかった。
2.密着性：タイル目地に塗布液を筆記して指で擦った。
◎：全く塗布液が取れなかった。
×：一部の塗布液が取れた。
3.隠蔽性：タイル目地に塗布液を筆記して観察した。
◎：タイル目地の汚れやかびを完全に隠蔽することができた。
×：タイル目地の汚れやかびを完全に隠蔽することができなかった。
4.再汚染性：タイル目地に塗布液を筆記して、ＪＩＳ  Ｚ  ２９１１に準じて試験を行なった。
Ａｓｐｅｒｇｉｌｌｕｓ  ｎｉｇｅｒ  ＩＦＯ  ６３４２
Ｐｅｎｉｃｉｌｌｉｕｍ  ｆｕｎｉｃｕｌｏｓｕｍ  ＩＦＯ  ６３４５
Ｃｌａｄｏｓｐｏｒｉｕｍ  ｃｌａｄｏｓｐｏｒｉｏｉｄｅｓ  ＩＦＯ  ６３５３
Ｇｌｉｏｃｌａｄｉｕｍ  ｖｉｒｅｎｓ  ＩＦＯ  ６３５５
カビ胞子濃度  １０5〜１０6ｓｐｏｒｅｓ／ｍｌ水溶液に調整し、筆記線に噴霧後、２８℃条件に３週間放置した。
◎：汚れやかびは発生しなかった。
×：汚れやかびが発生した。
【００１７】
以下、試験結果を表にする。
（表１）
┌────────┬───┬───┬───┬────┐
│                ｜塗布性｜密着性｜隠蔽性｜再汚染性｜
├────────┼───┼───┼───┼────┤
｜    実施例１    ｜  ◎  ｜  ◎  ｜  ◎  ｜   ◎   ｜
├────────┼───┼───┼───┼────┤
｜    実施例２    ｜  ◎  ｜  ◎  ｜  ◎  ｜   ◎   ｜
├────────┼───┼───┼───┼────┤
｜    実施例３    ｜  ◎  ｜  ◎  ｜  ◎  ｜   ◎   ｜
├────────┼───┼───┼───┼────┤
｜    実施例４    ｜  ◎  ｜  ◎  ｜  ◎  ｜   ◎   ｜
├────────┼───┼───┼───┼────┤
｜    比較例１    ｜  ×  ｜  ×  ｜  ◎  ｜   ×   ｜
└────────┴───┴───┴───┴────┘